(57)【特許請求の範囲】
【請求項１】
主に、ポリメチルペンテン系樹脂、シンジオタクチックポリスチレン系樹脂、またはポリブチレンテレフタレート系樹脂からなる離型層を有する離型フィルムを、金型上に、前記離型フィルムの前記金型と接する側と反対側に前記離型層が位置するようにして配置する配置工程と、
樹脂前駆体が含浸される布帛を前記離型層に直接的に接触させた状態で前記金型によって加熱成形して繊維強化樹脂成形品を作製する加熱成形工程と、
前記繊維強化樹脂成形品から前記離型フィルムを剥がす剥離工程とを備える繊維強化樹脂成形品の製造方法。
【請求項２】
前記離型フィルムは、クッション層をさらに備える請求項１に記載の繊維強化樹脂成形品の製造方法。
【請求項３】
前記離型層の熱収縮率は、２．０％以下である請求項１または２に記載の繊維強化樹脂成形品の製造方法。
【請求項４】
前記離型層の表面粗さＲｚ（ＪＩＳ Ｂ０６０１に準じて測定）は、１．０μｍ以上１５．０μｍ以下である請求項１〜３のいずれか１項に記載の繊維強化樹脂成形品の製造方法。
【請求項５】
前記配置工程において、前記離型フィルムを、凸形状を有する金型の表面上と、前記凸形状に対応する凹形状を有する金型の表面上とのそれぞれに配置し、
前記加熱成形工程において、前記樹脂前駆体が含浸される布帛を、前記凸形状を有する金型および前記凹形状を有する金型によって挟みこみ、前記それぞれの金型の形状に対応した形状に加熱成形して前記繊維強化樹脂成形品を作製する、請求項１から４のいずれか１項に記載の繊維強化樹脂成型品の製造方法。
【請求項６】
前記離型層が、シンジオタクチックポリスチレン系樹脂またはポリブチレンテレフタレート系樹脂からなる、請求項１から５のいずれか１項に記載の繊維強化樹脂成型品の製造方法。
【請求項７】
請求項１〜６のいずれか１項に記載の繊維強化樹脂成形品の製造方法で製造された繊維強化樹脂成形品。
【発明の詳細な説明】
【技術分野】
【０００１】
本発明は、繊維強化樹脂成形品の製造方法、および繊維強化樹脂成形品に関する。
【背景技術】
【０００２】
従来から、エポキシ樹脂またはフェノール樹脂などの樹脂前駆体が含浸された炭素繊維またはガラス繊維などの布帛を、金型で加熱成形することによって、任意の形状の繊維強化樹脂成形品が製造されている。このような繊維強化樹脂成形品の製造では、布帛と金型との間に配置される離型フィルムとして、例えば、フッ素樹脂フィルムが用いられる（例えば、特許文献１参照）。
【先行技術文献】
【特許文献】
【０００３】
【特許文献１】特開２００９−６６９１８号公報
【発明の概要】
【発明が解決しようとする課題】
【０００４】
しかし、フッ素樹脂フィルムは、金型への追従性が十分ではない場合がある。そのため、繊維強化樹脂成形品の表面には、シワが発生しやすい。よって、繊維強化樹脂成形品の外観不良が起こりやすい。
【０００５】
本発明の目的は、好適な外観を有する繊維強化樹脂成形品を得ることができる繊維強化樹脂成形品の製造方法を提供することである。
【課題を解決するための手段】
【０００６】
（１）
本発明に係る繊維強化樹脂成形品の製造方法は、配置工程と、加熱成形工程と、剥離工程とを備える。離型フィルムは、離型層を有する。この離型フィルムは、離型層のみからなる単層構造のフィルムであってもよいし、複数の層からなる多層構造のフィルムであってもよい。離型層は、主に、ポリメチルペンテン系樹脂（以下、「ＰＭＰ系樹脂」という）、シンジオタクチックポリスチレン系樹脂（以下、「ＳＰＳ系樹脂」という）、またはポリブチレンテレフタレート系樹脂（以下、「ＰＢＴ系樹脂」という）からなる。配置工程では、離型フィルムを金型上に配置する。このとき、離型フィルムは、金型と接する側と反対側に離型層が位置するようにして配置される。加熱成形工程では、樹脂前駆体が含浸される布帛を、金型によって加熱成形して繊維強化樹脂成形品を作製する。剥離工程では、繊維強化樹脂成形品から離型フィルムを剥がす。
【０００７】
主に、ＰＭＰ系樹脂、ＳＰＳ系樹脂、またはＰＢＴ系樹脂からなる離型層を有する離型フィルムは、従来のフッ素樹脂フィルム等からなる離型フィルムに比べて柔らかく、金型への追従性が高い。そのため、繊維強化樹脂成形品は、設計通りの形状で作製されやすい。また、繊維強化樹脂成形品の表面に発生するシワが低減される。よって、繊維強化樹脂成形品は好適な外観を有する。
【０００８】
また、主に、ＰＭＰ系樹脂、ＳＰＳ系樹脂、またはＰＢＴ系樹脂からなる離型層を有する離型フィルムは、従来のフッ素樹脂フィルム等からなる離型フィルムに比べて安価である。そのため、繊維強化樹脂成形品の製造コストを低減させることができる。
【０００９】
さらに、主に、ＰＭＰ系樹脂、ＳＰＳ系樹脂、またはＰＢＴ系樹脂からなる離型層は表面粗さを調整しやすい。そのため、繊維強化樹脂成形品の艶消し等の表面加工が容易となる。
【００１０】
（２）
上述（１）の繊維強化樹脂成形品の製造方法では、離型フィルムは、クッション層をさらに備えることが好ましい。
【００１１】
離型性を維持しつつ、極力薄くなるように離型フィルムが形成された場合、この離型フィルムは、クッション層を備えていない離型フィルムに比べて柔らかく、金型への追従性が高い。そのため、繊維強化樹脂成形品は、より設計通りの形状で作製されやすい。また、繊維強化樹脂成形品の表面に発生するシワがより低減される。
【００１２】
（３）
上述（１）または（２）の繊維強化樹脂成形品の製造方法では、離型層の熱収縮率は、２．０％以下であることが好ましい。
【００１３】
熱収縮率が所定の値である離型層を有する離型フィルムを用いることで、繊維強化樹脂成形品の表面に発生するシワがより低減される。
【００１４】
（４）
上述（１）〜（３）のいずれかの繊維強化樹脂成形品の製造方法では、離型層の表面粗さＲｚ（ＪＩＳ  Ｂ０６０１に準じて測定）は、１．０μｍ以上１５．０μｍ以下であることが好ましい。
【００１５】
表面粗さＲｚが所定の値である離型層を有する離型フィルムを用いることで、繊維強化樹脂成形品に対する離型フィルムの離型性が向上し、かつ、繊維強化樹脂成形品の表面に発生するシワがより低減される。また、繊維強化樹脂成形品の艶消し等の表面加工も可能となる。
【００１６】
（５）
本発明に係る繊維強化樹脂成形品は、上述（１）〜（４）のいずれかの繊維強化樹脂成形品の製造方法で製造される。
【００１７】
主に、ＰＭＰ系樹脂、ＳＰＳ系樹脂、またはＰＢＴ系樹脂からなる離型層を有する離型フィルムは、従来のフッ素樹脂フィルム等からなる離型フィルムに比べて、金型への追従性に優れるため、繊維強化樹脂表面のシワによる外観不良の発生を低減することができる。
【００１８】
また、主に、ＰＭＰ系樹脂、ＳＰＳ系樹脂、またはＰＢＴ系樹脂からなる離型層を有する離型フィルムは、従来のフッ素樹脂フィルム等からなる離型フィルムに比べて柔らかく、金型への追従性が高い。そのため、繊維強化樹脂成形品は、設計通りの形状で作製されやすい。また、繊維強化樹脂成形品の表面に発生するシワが低減される。
【００１９】
さらに、主に、ＰＭＰ系樹脂、ＳＰＳ系樹脂、またはＰＢＴ系樹脂からなる離型層を有する離型フィルムの表面にある微細な凹凸が、繊維強化樹脂成形品の表面に転写される。そのため、繊維強化樹脂成形品の意匠性が向上する。
【発明の効果】
【００２０】
本発明に係る繊維強化樹脂成形品の製造方法は、好適な外観を有する繊維強化樹脂成形品を得ることができる。
【図面の簡単な説明】
【００２１】
【図１】本発明の一実施形態に係る繊維強化樹脂成形品の製造方法の配置工程にかかる離型フィルム、金型、および樹脂前駆体が含浸されている布帛の断面図である。
【図２】本発明の一実施形態に係る繊維強化樹脂成形品の製造方法の加熱成形工程にかかる離型フィルム、金型、および繊維強化樹脂成形品の断面図である。
【図３】本発明の一実施形態に係る繊維強化樹脂成形品の製造方法の剥離工程にかかる離型フィルム、金型、および繊維強化樹脂成形品の断面図である。
【図４】本発明の一実施形態に係る変形例（Ａ）繊維強化樹脂成形品の製造方法の配置工程にかかる離型フィルム、金型、および樹脂前駆体が含浸されている布帛の断面図である。
【発明を実施するための形態】
【００２２】
本発明の一実施形態に係る繊維強化樹脂成形品の製造方法は、配置工程と、加熱成形工程と、剥離工程とを備える。以下、各工程について、それぞれ詳しく説明する。なお、繊維強化樹脂成形品の製造方法は、上記以外の工程を備えてもよい。
【００２３】
＜配置工程＞
図１に示されるように、配置工程では、先ず、離型フィルム１００が金型２００上に配置される。次いで、離型フィルム１００が配置された金型２００間に、樹脂前駆体が含浸される布帛（以下、「プリプレグ」という）３００を配置する。なお、配置工程では、あらかじめプリプレグ３００の表面に貼り付けられた状態の離型フィルム１００が、金型２００間に配置されてもよい。
【００２４】
離型フィルム１００は、離型層１１０からなる単層構造のフィルムである。この離型層１１０は、主に、ポリメチルペンテン系樹脂（以下、「ＰＭＰ系樹脂」という）、シンジオタクチックポリスチレン系樹脂（以下、「ＳＰＳ系樹脂」という）、またはポリブチレンテレフタレート系樹脂（以下、「ＰＢＴ系樹脂」という）からなる。
【００２５】
ＰＭＰ系樹脂として、４−メチル−１−ペンテンの単独重合体、または４−メチル−１−ペンテンと他のα−オレフィン等が用いられる。α−オレフィンとして、例えば、エチレン、プロピレン、１−ブテン、１−ヘキセン、１−オクテン、１−デセン、１−テトラデセン、１−オクタデセン等の炭素数２から２０のα−オレフィンとの共重合体などが用いられる。具体的に、ＰＭＰ系樹脂として、４−メチル−１−ペンテンを主成分とする三井化学株式会社製の商品名ＴＰＸ（登録商標）等が用いられる。
【００２６】
ＳＰＳ系樹脂は、シンジオタクチック構造、すなわち炭素−炭素シグマ結合から形成される主鎖に対して側鎖であるフェニル基や置換フェニル基が交互に反対方向に位置する立体規則構造を有するポリスチレン系樹脂である。
【００２７】
このようなＳＰＳ系樹脂としては、例えば、特開２０００−０３８４６１号公報に示されるように、ラセミダイアッドで７５％以上、好ましくは８５％以上、またはラセミペンタッドで３０％以上、好ましくは５０％以上のシンジオタクティシティーを有するポリスチレン、ポリ（アルキルスチレン）、ポリ（アリールスチレン）、ポリ（ハロゲン化スチレン）、ポリ（ハロゲン化アルキルスチレン）、ポリ（アルコキシスチレン）、ポリ（ビニル安息香酸エステル）、これらの水素化重合体およびこれらの混合物、あるいはこれらを主成分とする共重合体などが挙げられる。
【００２８】
ポリ（アルキルスチレン）としては、例えば、ポリ（メチルスチレン）、ポリ（エチルスチレン）、ポリ（イソプロピルスチレン）、ポリ（ｔ−ブチルスチレン）等が挙げられる。
【００２９】
ポリ（アリールスチレン）としては、例えば、ポリ（フェニルスチレン）、ポリ（ビニルナフタレン）、ポリ（ビニルスチレン）等が挙げられる。
【００３０】
ポリ（ハロゲン化スチレン）としては、例えば、ポリ（クロロスチレン）、ポリ（ブロモスチレン）、ポリ（フルオロスチレン）等が挙げられる。
【００３１】
ポリ（ハロゲン化アルキルスチレン）としては、例えば、ポリ（クロロメチルスチレン）等が挙げられる。
【００３２】
ポリ（アルコキシスチレン）としては、ポリ（メトキシスチレン）、ポリ（エトキシスチレン）等が挙げられる。
【００３３】
なお、上述のＳＰＳ系樹脂のうち、ポリスチレン、ポリ（ｐ−メチルスチレン）、ポリ（ｍ−メチルスチレン）、ポリ（ｐ−ｔ−ブチルスチレン）、ポリ（ｐ−クロロスチレン）、ポリ（ｍ−クロロスチレン）、ポリ（ｐ−フルオロスチレン）、水素化ポリスチレン、およびこれらの構造単位を含む共重合体が特に好ましい。
【００３４】
ＰＢＴ系樹脂としては、ポリブチレンテレフタレートの単独重合体、またはポリブチレンテレフタレートとポリアルキレングリコールとの共重合体などが用いられる。ポリアルキレングリコールとして、例えば、ポリエチレングリコール、ポリプロピレングリコール、ポリテトラメチレングリコール等が用いられる。具体的に、ポリブチレンテレフタレートとポリアルキレングリコールとの共重合体として、三菱エンジニアリングプラスチックス株式会社製の商品名ノバデュラン（登録商標）５５０５Ｓ、５５１０Ｓ等が用いられる。
【００３５】
離型層１１０の熱収縮率は、２．０％以下であることが好ましく、１．０％以下であることがより好ましく、０．５％以下であることがさらに好ましい。離型層１１０の熱収縮率は、離型フィルム１００の離型層１１０に１０ｃｍ間隔でマークキングをして、離型フィルム１００を１３０℃のオーブン内で１０分間加熱した後、マークキング間の距離変化量を測定することによって行った。
【００３６】
離型層１１０の表面粗さＲｚ（ＪＩＳ  Ｂ０６０１に準じて測定）は、１．０μｍ以上１５．０μｍ以下であることが好ましく、１．０μｍ以上１０．０μｍ以下であることがより好ましく、１．０μｍ以上５．０μｍ以下であることがさらに好ましい。離型層１１０の表面粗さＲｚ（十点平均粗さ）の測定は、表面粗さ形状測定機（東京精密社製、ＨＡＮＤＹＳＵＲＦ  Ｅ−３５Ａ）を用いて、測定巾４０００μｍ、速度０．６ｍｍ／ｓの条件で行った。
【００３７】
これらＰＭＰ系樹脂、ＳＰＳ系樹脂、ＰＢＴ系樹脂には、各種の添加剤、例えば、アンチブロッキング剤、酸化防止剤、核剤、帯電防止剤、プロセスオイル、可塑剤、離型剤、難燃剤、難燃助剤、顔料などが配合されてもよい。
【００３８】
アンチブロッキング剤として、無機粒子または有機粒子が用いられる。無機粒子として、ＩＡ族、IIＡ族、IVＡ族、VIＡ族、VIIＡ族、VIIIＡ族、ＩＢ族、IIＢ族、IIIＢ族、IVＢ族元素の酸化物、水酸化物、硫化物、窒素化物、ハロゲン化物、炭酸塩、硫酸塩、酢酸塩、燐酸塩、亜燐酸塩、有機カルボン酸塩、珪酸塩、チタン酸塩、硼酸塩、およびそれらの含水化合物、ならびにそれらを中心とする複合化合物、ならびに天然鉱物粒子が用いられる。有機粒子として、フッ素樹脂、メラミン系樹脂、スチレン−ジビニルベンゼン共重合体、アクリル系レジンシリコーン、およびそれらの架橋体が用いられる。これらのアンチブロッキング剤は、単独で用いられてもよいし、組み合わせて用いられてもよい。
【００３９】
酸化防止剤として、リン系酸化防止剤、フェノール系酸化防止剤、イオウ系酸化防止剤、２−［（１−ヒドロキシ−３，５−ジ−ｔ−ペンチルフェニル）エチル］−４，６−ジ−ｔ−ペンチルフェニルアクリレート等が用いられる。これらの酸化防止剤は、単独で用いられてもよいし、組み合わせて用いられてもよい。
【００４０】
核剤として、アルミニウムジ（ｐ−ｔ−ブチルベンゾエート）等のカルボン酸の金属塩、メチレンビス（２，４−ジ−ｔ−ブチルフェノール）アシッドホスフェートナトリウム等のリン酸の金属塩、タルク、フタロシアニン誘導体などが用いられる。これらの核剤は、単独で用いられてもよいし、組み合わせて用いられてもよい。
【００４１】
可塑剤として、ポリエチレングリコール、ポリアミドオリゴマー、エチレンビスステアロアマイド、フタル酸エステル、ポリスチレンオリゴマー、ポリエチレンワックス、シリコーンオイル等が用いられる。これらの可塑剤は、単独で用いられてもよいし、組み合わせて用いられてもよい。
【００４２】
離型剤として、ポリエチレンワックス、シリコーンオイル、長鎖カルボン酸、長鎖カルボン酸金属塩などが用いられる。これらの離型剤は、単独で用いられてもよいし、組み合わせて用いられてもよい。
【００４３】
プロセスオイルとして、パラフィン系オイル、ナフテン系オイル、アロマ系オイル等が用いられる。これらの中でもｎ−ｄ−Ｍ法で算出されるパラフィン（直鎖）に係る炭素数の全炭素数に対する百分率が６０％Ｃｐ以上のパラフィン系オイルが好ましい。
【００４４】
単層構造である離型フィルム１００の厚みは、２０μｍ以上２００μｍ以下であることが好ましい。厚みが２０μｍ以上２００μｍ以下の離型フィルム１００は、フィルム破れ等の発生を抑制し、ハンドリング性が良好となり、かつ、金型２００への追従性が良好となる。
【００４５】
プリプレグ３００の布帛として、公知の繊維材料が用いられ、例えば、炭素繊維またはガラス繊維などが用いられる。プリプレグ３００の樹脂前駆体として、例えば、エポキシ系樹脂前駆体、アクリル系樹脂前駆体、フェノール樹脂前駆体、シアネート樹脂前駆体などが用いられる。エポキシ系樹脂前駆体として、例えば、脂環式エポキシ樹脂、トリグリシジルイソシアヌレート樹脂などの前駆体が用いられる。アクリル系樹脂前駆体として、例えば、熱硬化性のアクリル系樹脂などの前駆体が用いられる。
【００４６】
＜加熱成形工程＞
図２に示されるように、加熱成形工程では、金型２００を移動させて金型２００でプリプレグ３００を挟み込む。その後、金型２００によってプリプレグ３００を加熱成形して繊維強化樹脂成形品３１０を作製する。なお、加熱成形工程では、上記のような、プリプレグ３００を金型２００に配置して加熱成形を行う方法（例えば、ハンドレイアップ成形）以外の公知の成形法が用いられてもよい。例えば、樹脂前駆体を含浸させていない布帛を金型２００内に配置した状態で、圧力を加えて樹脂前駆体を金型２００中に流し込むことで、布帛に樹脂前駆体を含浸させるレジントランスファーモールディングなどの方法が用いられる。
【００４７】
＜剥離工程＞
図３に示されるように、剥離工程では、金型２００を移動させて繊維強化樹脂成形品３１０から離型フィルム１００が剥がされ、任意の形状に成形された繊維強化樹脂成形品３１０が得られる。
【００４８】
＜本実施形態における効果＞
【００４９】
主に、ＰＭＰ系樹脂、ＳＰＳ系樹脂、またはＰＢＴ系樹脂からなる離型層１１０を有する離型フィルム１００は、従来のフッ素樹脂フィルム等からなる離型フィルムに比べて柔らかく、金型２００への追従性が高い。そのため、繊維強化樹脂成形品３１０は、設計通りの形状で作製されやすい。また、繊維強化樹脂成形品３１０の表面に発生するシワが低減される。よって、繊維強化樹脂成形品３１０は好適な外観を有する。
【００５０】
また、主に、ＰＭＰ系樹脂、ＳＰＳ系樹脂、またはＰＢＴ系樹脂からなる離型層１１０を有する離型フィルム１００は、従来のフッ素樹脂フィルム等からなる離型フィルムに比べて安価である。そのため、繊維強化樹脂成形品３１０の製造コストを低減させることができる。
【００５１】
さらに、主に、ＰＭＰ系樹脂、ＳＰＳ系樹脂、またはＰＢＴ系樹脂からなる離型層１１０は表面粗さを調整しやすい。そのため、繊維強化樹脂成形品３１０表面の艶消し等の表面加工が容易となる。
【００５２】
熱収縮率が２．０％以下である離型層１１０を有する離型フィルム１００を用いることで、繊維強化樹脂成形品３１０の表面に発生するシワがより低減される。
【００５３】
表面粗さＲｚが１．０μｍ以上１５．０μｍ以下である離型層１１０を有する離型フィルム１００を用いることで、繊維強化樹脂成形品３１０に対する離型フィルム１００の離型性が向上し、かつ、繊維強化樹脂成形品３１０の表面に発生するシワがより低減される。
【００５４】
＜変形例＞
（Ａ）
図４に示されるように、離型フィルム１００ａは、単層構造のフィルムに代えて、複数の層からなる多層構造のフィルムであってもよい。
【００５５】
離型フィルム１００ａは、３層構造であり、第１離型層１１０ａ、クッション層１２０、第２離型層１３０とを備える。金型２００上に配置された離型フィルム１００ａは、金型２００と接する側とは反対側に離型層１１０が位置すると共に、プリプレグ３００と対向するようにして配置されている。なお、離型フィルム１００ａは、第１離型層１１０ａ、クッション層１２０および第２離型層１３０以外の機能層をさらに備えてもよいし、クッション層１２０および第２離型層１３０に代えて他の機能層を備えてもよい。
【００５６】
第１離型層１１０ａの材料として、上記の離型層１１０の材料が用いられる。第１離型層１１０ａの厚みは、１５μｍ以上１２０μｍ以下であることが好ましい。厚みが１５μｍ以上１２０μｍ以下の第１離型層１１０ａを有する離型フィルム１００ａは、離型性が良好となり、かつ、金型２００への追従性が良好となる。
【００５７】
クッション層１２０として、公知の離型フィルムで用いられる樹脂フィルムを用いることができる。樹脂フィルムとして、例えば、ポリエチレン、ポリプロピレン等のα−オレフィン系重合体、またはエチレン、プロピレン、ブテン、ペンテン、ヘキセン、メチルペンテン等を共重合成分として有するα−オレフィン系共重合体が用いられる。これらα−オレフィン系重合体、α−オレフィン系共重合体は、単独で用いられてもよいし、組み合わせて用いられてもよい。これらα−オレフィン系共重合体のうち、繊維強化樹脂成形品３１０を設計通りの形状で作製するという観点から、エチレン−酢酸ビニル共重合体（ＥＶＡ）、エチレン−メチルアクリレート共重合体（ＥＭＡ）、エチレン−メチルメタアクリレート共重合体（ＥＭＭＡ）などのα−オレフィン系共重合体、およびそれらの部分イオン架橋物などが好ましい。
【００５８】
クッション層１２０の厚みは、５μｍ以上１００μｍ以下であることが好ましい。厚みが５μｍ以上１００μｍ以下のクッション層１２０を有する離型フィルム１００ａは、金型２００への追従性が良好となり、かつ、離型性が良好となる。
【００５９】
第２離型層１３０の材料として、公知の離型層の材料が用いられてもよいが、上記の離型層１１０の材料が用いられることが好ましい。また、第２離型層１３０の材料は、第１離型層１１０ａの材料と同じであってもよいし、第１離型層１１０ａの材料と異なっていてもよい。
【００６０】
第２離型層１３０の厚みは、１５μｍ以上１２０μｍ以下であることが好ましい。厚みが１５μｍ以上１２０μｍ以下の第２離型層１３０を有する離型フィルム１００ａは、離型性が良好となり、かつ、金型２００への追従性が良好となる。
【００６１】
離型フィルム１００ａは、共押出法、押出ラミネート法などの方法で製造される。共押出法では、フィードブロック、マルチマニホールドダイを使用して第１離型層１１０ａとクッション層１２０と第２離型層１３０とを同時に押し出すことにより離型フィルム１００ａを製造する。押出しラミネート法では、押出機シリンダーの温度を２７０℃以上３００℃以下に設定して第１離型層１１０ａと第２離型層１３０とをそれぞれ押出し、第１離型層１１０ａおよび第２離型層１３０をクッション層１２０と合流させて、第１離型層１１０ａとクッション層１２０と第２離型層１３０とを積層させることにより離型フィルム１００ａを製造する。
【００６２】
多層構造である離型フィルム１００ａの厚みは、２０μｍ以上２００μｍ以下であることが好ましい。厚みが２０μｍ以上２００μｍ以下の離型フィルム１００ａは、フィルム破れ等の発生を抑制し、ハンドリング性が良好となり、かつ、金型２００への追従性が良好となる。
【００６３】
この離型フィルム１００ａは、クッション層１２０を備えていない離型フィルムに比べて柔らかく、金型２００への追従性が高い。そのため、繊維強化樹脂成形品３１０は、より設計通りの形状で作製されやすい。また、繊維強化樹脂成形品３１０の表面に発生するシワがより低減される。
【符号の説明】
【００６４】
１００、１００ａ      離型フィルム
１１０      離型層
１１０ａ      第１離型層（離型層）
１２０      クッション層
１３０      第２離型層
２００      金型
３００      プリプレグ（樹脂前駆体が含浸される布帛）
３１０      繊維強化樹脂成形品
【図１】
0005704449.tif 000002
【図２】
0005704449.tif 000003
【図３】
0005704449.tif 000004
【図４】
0005704449.tif 000005